СПОСОБ ЛАЗЕРНОЙ СВАРКИ ВСТЫК ОДНОЙ ИЛИ НЕСКОЛЬКИХ ЗАГОТОВОК ИЗ ЗАКАЛЕННОЙ ПОД ПРЕССОМ СТАЛИ

1. Способ лазерной сварки встык одной или нескольких заготовок из упрочняемой под прессом стали, в частности марганцево-бористой стали, в котором заготовка или заготовки (1, 2; 1, 2') имеют толщину 0,5-1,8 мм и/или в стыке (3) возникает перепад толщины (d) 0,2-0,4 мм, и в котором лазерную сварку осуществляют с подачей сварочной проволоки (10) в расплав (8), создаваемый, по меньшей мере, одним лазерным лучом (6), причем расплав (8) создают только, по меньшей мере, одним лазерным лучом (6), при этом сварочная проволока (10) содержит, по меньшей мере, один легирующий элемент из группы, включающей марганец, хром, молибден, кремний и/или никель, способствующий формированию аустентита в создаваемом лазерным лучом (6) расплаве (8), указанный, по меньшей мере, один легирующий элемент присутствует в сварочной проволоке (10) в массовых процентах на 0,1мас. % больше, чем в упрочняемой под прессом стали заготовки или заготовок (1, 2; 1, 2'), и в котором используемые заготовка или заготовки (1, 2; 1, 2') не имеет/имеют покрытия или имеет/имеют частично удаленное абляцией покрытие на краевом участке вдоль свариваемых торцов, характеризующийся тем, что сварочная проволока имеет следующий состав:
0,05-0,15мас. % C,
0,5-2,0мас. % Si,
1,0-2,5мас. % Mn,
0,5-2,0мас. % Cr+Мо и
1,0-4,0мас. % Ni,
остальное Fe и неизбежные загрязнения, причем сварочная проволока имеет массовое процентное содержание углерода на 0,1мас. % меньше, чем упрочняемая под прессом сталь заготовки или заготовок (1, 2; 1, 2 ).
2. Способ по п. 1, характеризующийся тем, что сталь заготовки или заготовок (1, 2; 1, 2') имеет следующий состав:
0,16-0,50мас. % C,
макс. 0,40мас. % Si,
0,50-2,00мас. % Mn,
макс. 0,025мас. % P,
макс. 0,010мас. % S,
макс. 0,60мас. % Cr,
макс. 0,50мас. % Мо,
макс. 0,050мас. % Ti,
0,0008-0,0070мас. % B, и
мин. 0,010мас. % Al,
остальное Fe и неизбежные загрязнения.
3. Способ по пп. 1-2, характеризующийся тем, что сварочную проволоку (10) подают в расплав (8) в нагретом состоянии.
4. Способ по п. 3, характеризующийся тем, что, по меньшей мере, участок длины сварочной проволоки (10) нагревают перед подачей в расплав (8) до температуры, по меньшей мере, 50°C.
5. Способ по пп. 1-2, характеризующийся тем, чтона расплав (8) во время лазерной сварки подают инертный газ.
6. Способ по п. 5, характеризующийся тем, что в качестве инертного газа используют чистый аргон, или смесь из аргона и диоксида углерода.
7. Способ по пп. 1-2, характеризующийся тем, что используемые заготовка или заготовки (1, 2; 1, 2') с частично удаленным покрытием имеют поверхностный слой на основе алюминия или алюминия-кремния.
8. Способ по пп. 1-2, характеризующийся тем, что сварочную проволоку (10) подают в нагретом состоянии в расплав (8), причем инертный газ подают на расплав (8) в ходе лазерной сварки.
9. Способ по п. 8, характеризующийся тем, что используемый инертный газ является аргоном или смесью аргона и диоксида углерода.
10. Способ по пп. 1-2, характеризующийся тем, что сварочную проволоку (10) подают в нагретом состоянии на расплав (8), в котором участок длины сварочной проволоки (10) нагревают перед подачей в расплав (8) до температуры, по меньшей мере, 50°C, и в котором инертный газ подают на расплав (8) в ходе лазерной сварки.
11. Способ по п. 10, характеризующийся тем, что инертный газ является аргоном или смесью аргона и диоксида углерода.
12. Способ по пп. 1-2, характеризующийся тем, что используемые заготовка или заготовки (1, 2; 1, 2') с частично удаленным покрытием имеют поверхностный слой на основе алюминия или алюминия-кремния, причем сварочную проволоку (10) подают в нагретом состоянии на расплав (8).
13. Способ по п. 12, характеризующийся тем, что, по меньшей мере, участок длины сварочной проволоки (10) нагрет до температуры, по меньшей мере, 50°С до ее подачи в расплав (8).
14. Способ по пп. 1-2, характеризующийся тем, что используемые заготовка или заготовки (1, 2; 1, 2') с частично удаленным покрытием имеют поверхностный слой на основе алюминия или алюминия-кремния, причем инертный газ подают на расплав (8) в ходе лазерной сварки.
15. Способ по п. 12, характеризующийся тем, что используемый инертный газ является аргоном или смесью аргона и диоксида углерода.